(57)【要約】  本発明は、過酢酸０．０８ないし０．３５重量％、酢酸０．１ないし２０重量％、過酸化水素１ないし６重量％、燐酸０．１ないし２０重量％、１，１−ジホスホン酸０．１ないし５重量％、両末端にアルコール性基を有する界面活性剤０．００１ないし１０重量％、腐蝕防止剤０．００１ないし５重量％、及び１００重量％の残りの精製水、逆滲透圧水、または脱イオン化精製水を含む医療機器消毒または洗浄用組成物及びその製造方法を提供する。【特許請求の範囲】
【請求項１】
過酢酸０．０８ないし０．３５重量％、酢酸０．１ないし２０重量％、過酸化水素１ないし６重量％、燐酸０．１ないし２０重量％、１，１−ジホスホン酸０．１ないし５重量％、下記化学式Ｉの構造を有する少なくとも１個の界面活性剤０．００１ないし１０重量％、腐蝕防止剤０．００１ないし５重量％、及び１００重量％の残りの精製水、逆滲透圧水、または脱イオン化精製水を含む医療機器消毒または洗浄用組成物：
＜化学式Ｉ＞
【化１】
2005537356.tif 000008
前記化学式Ｉで、ｌ，ｍ及びｎは、それぞれ１ないし５０の整数であり、ｌ及びｎの和は、２ないし５０である。
【請求項２】
前記界面活性剤の平均分子量は、１，５００ないし３，０００であることを特徴とする請求項１に記載の組成物。
【請求項３】
前記界面活性剤の平均分子量は、２，５００であることを特徴とする請求項２に記載の組成物。
【請求項４】
前記医療機器は、内視鏡機器、外科手術用器具、一般医療器具、麻酔器、人工呼吸器またはそれらの周辺装置、産婦人科用器具、歯科用器具または漢方医療器具であることを特徴とする請求項１に記載の組成物。
【請求項５】
前記腐蝕防止剤は、ナトリウムシリケート、ナトリウムニトレート、ナトリウムベンゾエート、ベンゾトリアゾール、ポリアクリレート共重合体からなる群から一つ以上選択されたものであることを特徴とする請求項１ないし請求項４のうち、いずれか１項に記載の組成物。
【請求項６】
（ａ）精製水、逆滲透圧水、または脱イオン化精製水７９ないし８０重量％、燐酸０．１ないし１０重量％及び１，１−ジホスホン酸０．１ないし１．０重量％を混合する段階と、
（ｂ）酢酸０．２ないし２．０重量％を、（ａ）で得られた溶液に混合する段階と、
（ｃ）過酸化水素５ないし７重量％を、（ｂ）で得られた溶液に混合して過酢酸を形成する段階と、
（ｄ），（ｃ）で得られた溶液を３５ないし４５℃で４ないし７時間保温した後、常温で熟成させる段階と、
（ｅ）ナトリウムシリケート、ナトリウムニトレート、ナトリウムベンゾエート、ベンゾトリアゾール、ポリアクリレート共重合体からなる群から一つ以上選択された腐蝕防止剤０．００１ないし５重量％を、（ｄ）で得られた溶液に混合する段階と、
（ｆ）下記化学式Ｉの構造を有する少なくとも１個の界面活性剤０．００１ないし１０重量％を、（ｅ）で得られた溶液に混合する段階とを含む医療機器消毒または洗浄用組成物の製造方法：
＜化学式Ｉ＞
【化２】
2005537356.tif 000009
前記化学式Ｉで、ｌ，ｍ及びｎはそれぞれ１ないし５０の整数であり、ｌ及びｎの和は２ないし５０である。
【発明の詳細な説明】
【技術分野】
【０００１】
本発明は、両末端にアルコール性基を有する界面活性剤及び腐蝕防止剤を含む過酢酸（ＰＡＡ：ＰｅｒＡｃｅｔｉｃ Ａｃｉｄ）系医療機器消毒または洗浄用組成物及びその製造方法に関する。
【背景技術】
【０００２】
内視鏡検査は、消化器系疾患の診断を含んだ多様な医療領域に拡大されており、その検査件数も順次増加している。安全、かつ効率的な内視鏡検査のためには、内視鏡機器自体の機能だけではなく、内視鏡検査による病源感染に対する予防対策が重要である。１９８０年を前後し、米国、イギリス及び日本では、内視鏡検査による病源感染の深刻性を認識し始め、内視鏡機器の消毒に対する多様な研究が進められて来た。内視鏡による感染の対象には、患者だけではなく、医師を始めとする従事者も含まれるので、病源感染（例えば、 ヘリコバクターピロリ、結核菌など）に対する総合的な予防対策もまた必要である。
【０００３】
また、内視鏡機器以外にも、外科手術用器具、一般医療器具、麻酔器、人工呼吸器またはそれらの周辺装置、産婦人科用器具、歯科用器具または漢方医療器具においても、十分な洗浄を介した病源感染防止は必須である。
【０００４】
前記医療機器洗浄のための消毒または洗浄用組成物として、ＰＡＡ、酢酸、及び過酸化水素を含有するＰＡＡ系組成物が開発された（国際特許公開第ＷＯ８８／０８６６７号，国際特許公開第ＷＯ９３／０７９０９号，国際特許公開第ＷＯ９４／１４３２１号，ヨーロッパ特許公開第ＥＰ５９６４９３号，米国特許第ＵＳ６１６８，８０８号）。
【０００５】
前記従来のＰＡＡ系医療機器消毒または洗浄用組成物は、ＰＡＡ、酢酸、過酸化水素、及び精製水を含有し、燐酸、ホスホン酸などの安定化剤、ソルビタンモノパルミテート、ポリオキシエチレンセチルエーテルなどの非イオン性界面活性剤、またはアミンオキシド類などを含んでいる。それら消毒または洗浄用組成物は、迅速な殺菌効果でもって自動洗浄器及び手洗浄に適している。
【０００６】
一方、ＰＡＡの含有量の少ない（例えば、１重量％未満）消毒または洗浄用組成物の場合、患者の粘液などを含んだ有機物の汚染に対して洗浄力が弱くてその使用が制限的である。また、ＰＡＡ系組成物を銅及び亜鉛化合物などを含有する内視鏡機器、フォーセップ及び外科手術用器具などに使用する場合、腐蝕問題が発生する。
【０００７】
また、従来の界面活性剤が添加されたＰＡＡ系組成物を使用する場合、気泡発生を十分に抑制できないことにより、発生する気泡が組成物と医療機器との接触を妨害するようになり、十分な消毒及び洗浄がなされないという問題点がある。
【特許文献１】国際公開ＷＯ８８／０８６６７号
【特許文献２】国際公開ＷＯ９３／０７９０９号
【特許文献３】国際公開ＷＯ９４／１４３２１号
【特許文献４】欧州特許公開ＥＰ５９６４９３号
【特許文献５】米国特許ＵＳ６１６８，８０８号
【発明の開示】
【発明が解決しようとする課題】
【０００８】
本発明は、両末端にアルコール性基を有する界面活性剤及び腐蝕防止剤を含む低含有量のＰＡＡ含有医療機器消毒または洗浄用組成物を提供する。本発明による組成物は、すぐれた殺菌力及び洗浄力を有するだけではなく、気泡発生及び腐蝕の問題点を最小化できる。
【課題を解決するための手段】
【０００９】
本発明の一様態により、ＰＡＡ ０．０８ないし０．３５重量％、酢酸０．１ないし２０重量％、過酸化水素１ないし６重量％、燐酸０．１ないし２０重量％、１，１−ジホスホン酸０．１ないし５重量％、下記化学式Ｉの構造を有する少なくとも１個の界面活性剤０．００１ないし１０重量％、腐蝕防止剤０．００１ないし５重量％、及び１００重量％の残りの精製水、逆滲透圧水、または脱イオン化精製水を含む医療機器消毒または洗浄用組成物が提供される：
＜化学式Ｉ＞
【００１０】
【化１】
2005537356.tif 000002
【００１１】
前記化学式Ｉで、ｌ，ｍ及びｎは、それぞれ１ないし５０の整数であり、ｌ及びｎの和は、２ないし５０である。
【００１２】
本発明の他の様態により、（ａ）精製水、逆滲透圧水、または脱イオン化精製水７９ないし８０重量％、燐酸０．１ないし１０重量％及び１，１−ジホスホン酸０．１ないし１．０重量％を混合する段階と、（ｂ）酢酸０．２ないし２．０重量％を、（ａ）で得られた溶液に混合する段階と、（ｃ）過酸化水素５ないし７重量％を、（ｂ）で得られた溶液に混合してＰＡＡを形成する段階と、（ｄ），（ｃ）で得られた溶液を３５ないし４５℃で４ないし７時間保温した後、常温で熟成させる段階と、（ｅ）ナトリウムシリケート、ナトリウムニトレート、ナトリウムベンゾエート、ベンゾトリアゾール、ポリアクリレート共重合体からなる群から一つ以上選択された腐蝕防止剤０．００１ないし５重量％を、（ｄ）で得られた溶液に混合する段階と、（ｆ）前記前記化学式（Ｉ）の構造を有する少なくとも１個の界面活性剤０．００１ないし１０重量％を、（ｅ）で得られた溶液に混合する段階とを含む医療機器消毒または洗浄用組成物の製造方法が提供される。
【発明を実施するための最良の形態】
【００１３】
本発明の医療機器消毒または洗浄用組成物は、ＰＡＡ ０．０８ないし０．３５重量％、酢酸０．１ないし２０重量％、過酸化水素１ないし６重量％、燐酸０．１ないし２０重量％、１，１−ジホスホン酸０．１ないし５重量％、下記化学式Ｉの構造を有する少なくとも１個の界面活性剤０．００１ないし１０重量％、腐蝕防止剤０．００１ないし５重量％、及び１００重量％の残りの精製水、逆滲透圧水、または脱イオン化精製水を含む：
＜化学式Ｉ＞
【００１４】
【化２】
2005537356.tif 000003
【００１５】
前記化学式Ｉで、ｌ，ｍ及びｎは、それぞれ１ないし５０の整数であり、ｌ及びｎの和は２ないし５０である。
【００１６】
前記ＰＡＡ及び過酸化水素は、殺菌機能に直接的に関与する成分であり、それら各成分は、本発明の消毒または洗浄用組成物で平衡状態で存在する。
【００１７】
燐酸及び１，１−ジホスホン酸は、混合安定化剤であり、それぞれの構造は次の通りである。：
【００１８】
【化３】
2005537356.tif 000004
【００１９】
本発明の消毒または洗浄用組成物において、前記混合安定化剤は、前記ＰＡＡ及び過酸化水素を安定化させる。また、本発明の消毒または洗浄用組成物は、安定化剤として燐酸を混合使用することにより、安定化剤の酸度を付与し、炭酸カルシウム、カルシウムサルフェートなどのスケール除去力を向上させる。従って、前記混合安定化剤は、安定化剤としての効果だけではなく、本発明による組成物の酸度を望ましい範囲で製造できるようにする。
【００２０】
また、本発明の組成物は、下記化学式Ｉの構造を有する界面活性剤を含む：
＜化学式Ｉ＞
【００２１】
【化４】
2005537356.tif 000005
【００２２】
前記化学式Ｉで、ｌ，ｍ及びｎは、それぞれ１ないし５０の整数であり、ｌ及びｎの和は２ないし５０である。
【００２３】
前記界面活性剤において、ｌ＋ｎ、すなわちエチレンオキシド部位の含有量は、約４ないし５０モルが望ましく、ｍ、すなわちプロピレンオキシド部位の含有量は、約５ないし４０モルが望ましい。また、前記界面活性剤の平均分子量は、１，５００ないし３，０００が望ましく、約２，５００であることがさらに望ましい。また、本発明に使用可能な界面活性剤としては、前記範囲の含有量を有する商業的に有用な界面活性剤、例えば商品名Ｋｏｒｅｍｕｌ−ＰＥ６２（（株）ハンノン化成・韓国）などのポリオキシエチレン及びオキシプロピレンブロック共重合体を使用することもできる。
【００２４】
前記界面活性剤は、過酸化物に対して安定性と低気泡性、洗浄力及び低い毒性を有する。従って、少ない含有量のＰＡＡを含有しても、医療機器消毒または洗浄用組成物の洗浄力を向上させることができる。また、前記界面活性剤は、医療機器洗浄時に、低い表面張力を有するだけではなく、発生する気泡が少ないので、消泡剤を使用することによって発生しうる従来の医療機器洗浄剤の環境に対する問題点を効果的に解決できる。
【００２５】
本発明の組成物に使用可能な腐蝕防止剤は、ナトリウムシリケート、ナトリウムニトレート、ナトリウムベンゾエート、ベンゾトリアゾール、ポリアクリレート共重合体からなる群から一つ以上選択されたものを使用することが、アルミニウム、銅、及び／または亜鉛化合物などに対して腐蝕防止性を有するので望ましい。ここで、ポリアクリレート共重合体としては、分子量５０，０００ないし１００，０００を有する共重合体であり、ｐＨ２ないし３の共重合体が望ましく、商業的に有用なアクリゾール（Ａｃｒｙｓｏｌ；Ｒｏｈｍ＆Ｈａｓｓ社）、ソカラン（Ｓｏｋａｌａｎ；ＢＡＳＦ社）、ティーピーエー５０（ＴＰＡ５０；（株）テーチャン物産・韓国）などを使用することもできる。
【００２６】
本発明の医療機器消毒または洗浄用組成物は、溶媒として水を使用でき、純水に近くて汚染されていない精製水が望ましく、逆滲透圧水または脱イオン化蒸溜水などがさらに望ましい。
【００２７】
本発明の医療機器消毒または洗浄用組成物中に含まれているあらゆる成分の前記含有量は、平衡状態をなしている最終組成物中の含有量を表す。すなわち、平衡状態をなしている消毒または洗浄用組成物のうち、ＰＡＡは、０．０８ないし０．３５重量％、酢酸は、０．１ないし２０重量％、かつ過酸化水素は、１ないし６重量％の含有量が望ましい。もちろん、それらの含有量は、十分な洗浄力及び殺菌力を目的に前記範囲を多少外れることはあるが、それは、本発明の医療機器消毒または洗浄用組成物の範囲に含まれると解釈されねばならない。
【００２８】
また、安定化剤及びスケール除去剤として含まれている燐酸及び１，１−ジホスホン酸は、それぞれ０．１ないし２０重量％及び０．１ないし５重量％で含まれていることが望ましい。もちろん、それら含有量も十分な安定化及びスケール除去効果を目的に前記範囲を多少外れることはあるが、それは、本発明の医療機器消毒または洗浄用組成物の範囲に含まれると解釈されねばならない。
【００２９】
前記化学式（Ｉ）の構造を有する前記界面活性剤の含有量としては、０．００１ないし１０重量％が望ましく、０．５ないし５重量％がさらに望ましい。
【００３０】
また、腐蝕防止剤は、０．００１ないし５重量％の含有量が望ましい。もちろん、当該含有量は、十分な腐蝕防止を目的に前記範囲を多少外れることはあるが、それは、本発明の医療機器消毒または洗浄用組成物の範囲に含まれると解釈されねばならない。
【００３１】
本発明の消毒または洗浄用組成物に溶媒または稀釈剤として使われる精製水、逆滲透圧水、または脱イオン化精製水などの含有量は、最終組成物で前記成分の含有量を充足させて残った量を百分率で合わせるのに適当な量で使用する。
【００３２】
本発明の医療機器消毒または洗浄用組成物を使用して洗浄できる医療機器には、特別の制限はないが、内視鏡機器、外科手術用器具、一般医療器具、麻酔器、人工呼吸器またはそれらの周辺装置、産婦人科用器具、歯科用器具または漢方医療器具に使用することが望ましい。
【００３３】
本発明の他の様態により、前記医療機器消毒または洗浄用組成物の製造方法が提供される。すなわち、（ａ）精製水、さらに望ましくは逆滲透圧水または脱イオン化精製水、７９ないし８０重量％、燐酸０．１ないし１０重量％及び１，１−ジホスホン酸０．１ないし１．０重量％を混合する段階と、（ｂ）酢酸０．２ないし２．０重量％を、（ａ）で得られた溶液に混合する段階と、（ｃ）過酸化水素５ないし７重量％を、（ｂ）で得られた溶液に混合してＰＡＡを形成する段階と、（ｄ），（ｃ）で得られた溶液を３５ないし４５℃で４ないし７時間保温した後、常温で熟成させる段階と、（ｅ）ナトリウムシリケート、ナトリウムニトレート、ナトリウムベンゾエート、ベンゾトリアゾール、ポリアクリレート共重合体からなる群から一つ以上選択された腐蝕防止剤０．００１ないし５重量％を、（ｄ）で得られた溶液に混合する段階と、（ｆ）前記化学式（Ｉ）の構造を有する少なくとも１個の界面活性剤０．００１ないし１０重量％を、（ｅ）で得られた溶液に混合する段階とを含む医療機器消毒または洗浄用組成物の製造方法が提供される。
【００３４】
前記製造方法で、保温段階は、過酸化水素及び酢酸の反応を促進するためであり、熟成段階は、過酸化水素の含有量を適切なレベルに、例えば６重量％以下に調整する段階として約３日間熟成させることが望ましい。
【００３５】
前記医療機器消毒または洗浄用組成物は、接触時間を５ないし１０分ほどに使用することにより、内視鏡機器、外科手術用器具、一般医療器具、麻酔器、人工呼吸器またはそれらの周辺装置、産婦人科用器具、歯科用器具または漢方医療器具などの医療機器を効果的に洗浄できる。もちろん、前記接触時間は、必要によって短縮または延長させることができる。本発明による低濃度ＰＡＡ含有消毒または洗浄用組成物は、別途に稀釈する必要がないが、必要な場合、当業界で許容する範囲内で適切に稀釈して使用することもできる。稀釈剤としては、水性溶媒、望ましくは精製水、逆滲透圧水、脱イオン化精製水である。
【００３６】
以下、本発明を実施例を介してさらに具体的に説明する。しかし、それらの実施例は、本発明をさらに具体的に説明するためのものであり、本発明の範囲がそれらの実施例に限定されるものではない。
【実施例１】
【００３７】
逆滲透圧水８８．３ｇと、燐酸及び１，１−ジホスホン酸とをそれぞれ１．０ｇ，０．１ｇ混合した後、酢酸１ｇを混合した。ここに、過酸化水素６ｇを混合してＰＡＡを形成させ、３５ないし４５℃で７時間保温した。これを常温で撹拌して熟成させた後、ＴＰＡ５０（（株）テーチャン物産）０．５ｇを加えた後、順次にナトリウムベンゾエート０．２ｇ、ベンゾトリアゾール０．２ｇ、ナトリウムニトレート０．５ｇ、ナトリウムシリケート０．１ｇを加えた後、Ｋｏｒｅｍｕｌ−ＰＥ６２（（株）ハンノン化成）のポリオキシエチレン及びオキシプロピレンブロック共重合体２ｇを加えて医療機器消毒または洗浄用組成物を製造した。得られた組成物のうち、ＰＡＡ及び過酸化水素の濃度は、それぞれ０．３５％及び２．０２％であった。
【実施例２】
【００３８】
酢酸０．３ｇを使用したことを除いては、実施例１と同じ方法で医療機器消毒または洗浄用組成物を製造し、得られた組成物のうち、ＰＡＡ及び過酸化水素の濃度は、それぞれ０．２０％及び２．１０％であった。
【実施例３】
【００３９】
酢酸０．１ｇを使用したことを除いては、実施例１と同じ方法で医療機器消毒または洗浄用組成物を製造し、得られた組成物のうち、ＰＡＡ及び過酸化水素の濃度は、それぞれ０．０９％及び２．２０％であった。
【実施例４】
【００４０】
酢酸０．３ｇ及び過酸化水素３．０ｇを使用したことを除いては、実施例１と同じ方法で医療機器消毒または洗浄用組成物を製造し、得られた組成物のうち、ＰＡＡ及び過酸化水素の濃度は、それぞれ０．１８％及び１．０１％であった。
【実施例５】
【００４１】
酢酸０．１ｇ及び過酸化水素３．０ｇを使用したことを除いては、実施例１と同じ方法で医療機器消毒または洗浄用組成物を製造し、得られた組成物のうち、ＰＡＡ及び過酸化水素の濃度は、それぞれ０．０８％及び１．０５％であった。
【実施例６】
【００４２】
＜腐食性試験（１）＞
アルミニウム試片の表面を７０％硝酸を使用して腐蝕生成物及び不純物を除去した後、実施例１で製造した組成物で５時間接触させた後、腐蝕片の重さを測定した後、下記式によって腐蝕速度を求めた。
＜数１＞
腐蝕速度＝５３４Ｘ（重さ損失）／｛（密度ｇ／ｃｍ3）Ｘ（腐蝕片の面積ｉｎ2）Ｘ（時間ｈｏｕｒ）｝
前記式によって測定した腐蝕速度は、１．６７ｍｍ／ｙｒであった。従って、一般的なＰＡＡ系組成物の腐蝕速度２．６８ｍｍ／ｙｒと比較する時、本発明の消毒または洗浄用組成物は腐蝕の問題が有意性あるように減少したことが分かる。
【実施例７】
【００４３】
＜腐食性試験（２）＞
黄銅試験片の表面を２０％塩酸を使用して腐蝕生成物及び不純物を除去した後、実施例１で製造した組成物で３０分間接触させた後、腐蝕片の重さを測定した後、実施例６と同じ方法で腐蝕速度を求めた結果、腐蝕速度は、５．２５ｍｍ／ｙｒであった。従って、一般的なＰＡＡ系組成物の腐蝕速度１０９．３７ｍｍ／ｙｒと比較する時、本発明の消毒または洗浄用組成物は、腐蝕の問題が有意性あるように減少したことが分かる。
【実施例８】
【００４４】
＜洗浄／消毒力試験＞
商業的に使用中である内視鏡機器（製造社：オリンパス及びモデル番号：ＧＩＦ−Ｐ２０）を約１ヵ月使用しつつ、実施例１で製造した組成物で洗浄して殺菌力を試験した。
【００４５】
消化器内視鏡学会で利用する指針を基に消毒及び洗浄し、内視鏡からの検体の採取及び培養は、消毒を終えた内視鏡を１台の内視鏡当たり２部位から検体を採取した。
【００４６】
５０ｍｌ注射器を利用し、３０ｍｌの生理食塩水を生検孔を介して吸入チャンネルでゆっくり注入しつつ、挿入部の末端に落ちる水を滅菌されたチューブに集めた（Ｓ−１検体）。また、内視鏡挿入部の末端と、本体連結部位との間を生理食塩水で湿した綿棒で塗抹した（Ｓ−２検体）。内視鏡自動洗浄器自体の細菌汚染を確認するために、フィルタを通過したすすぎ液１００ｍｌを２回採取した。
【００４７】
Ｓ−１検体と、内視鏡自動洗浄器のすすぎ液で得た検体は、負圧下で０．２２μｍセルロースニトレート濾過膜に通過させ、直ちに濾過膜を取り出し、血液寒天培地にくまなく繰げた。綿棒で採取したＳ−２検体は、血液寒天培地に直接にくまなく接種した。殺菌力試験結果は、次の表１の通りである。
【００４８】
【表１】
2005537356.tif 000006
【００４９】
前記表１で確認することができるように、本発明の組成物は、効果的に内視鏡機器を消毒洗浄できると分かり、内視鏡機器を気泡発生なしに効果的に洗浄でき、腐蝕の問題も全く発生していない。
【実施例９】
【００５０】
＜殺菌力試験＞
細菌及び真菌に対する殺菌力を次の通り試験した。
１．細菌殺菌力試験
栄養培地及びトリプシン含有培地で２４時間培養した菌液０．１ｍｌと、実施例１で製造した組成物１０ｍｌとを振蕩混合して分間反応させた。１分後、反応液１ｍｌを直ちに９ｍｌの中和剤（４．２６％ナトリウムホスフェートジベーシック，３％ツウィーン（Ｔｗｅｅｎ），０．５％ナトリウムチオサルフェートペンタハイドレート，０．３％Ｌ−α−レシチン及び０．１％Ｌ−ヒスチジン）の入った試験管に取った。混合液１ｍｌを取り、ペプトン水で１０倍に稀釈した。混合液の原液及び１０倍稀釈した稀釈液それぞれをあらかじめ製造して固めて置いた平板培地に０．１ｍｌずつ２つ以上塗抹した。３０ないし３５℃培養器で３日間培養した後、各平板内のコロニー数を測定して合わせた後、使用した平板数で割り、平板当たりの均コロニー数を計算した。
２．真菌殺菌力試験
酵母麦芽培地で４８時間培養した菌液０．１ｍｌと、実施例１で製造した消毒または洗浄用組成物１０ｍｌとを振蕩混合して１０分間反応させた。１０分後、反応液１ｍｌを直ちに９ｍｌの中和剤（４．２６％ナトリウムホスフェートジベーシック，３％ツウィーン，０．５％ナトリウムチオサルフェートペンタハイドレート，０．３％Ｌ−α−レシチン及び０．１％Ｌ−ヒスチジン）の入った試験管に取った。混合液１ｍｌを取り、ペプトン水で１０倍に稀釈した。混合液の原液及び１０倍稀釈した稀釈液それぞれをあらかじめ製造して固めて置いた平板培地に０．１ｍｌずつ２つ以上塗抹した。２０ないし２５℃培養器で７日間培養した後、各平板内のコロニー数を測定して合わせた後、使用した平板数で割り、平板当たりの平均コロニー数を計算した。
【００５１】
前記細菌及び真菌に対する殺菌力試験結果は、次の表２の通りである。
【００５２】
【表２】
2005537356.tif 000007
【００５３】
前記表２から確認することができるように、本発明の消毒または洗浄用組成物は、細菌及び真菌に対して効果的な殺菌力で有していることが分かる。
【産業上の利用可能性】
【００５４】
本発明の医療機器消毒または洗浄用組成物は、消毒力の低下なくして洗浄力を効果的に高めることができるだけではなく、気泡発生による問題点及び腐蝕の問題点を最小化できる。
【国際調査報告】
2005537356.tif 000010
2005537356.tif 000011